リチウム二次バッテリーであって、リチウムイオンを可逆的に貯蔵及び放出可能な、リチウム含有遷移金属酸化物を包含するカソード活性材料と、リチウムイオンを可逆的に貯蔵及び放出可能な、グラファイト化炭素を包含するアノード活性材料と、多孔質セパレータと、及びリチウム塩と、電解質溶液と、及びアンモニウム化合物を含む非水性電解質とを備えてなり、前記アンモニウム化合物が、添加剤として、電解質の総重量に対して0.01~10質量の範囲で含有されてなり、前記アンモニウム化合物が、下記式A-NH4[上記式中、Aがハロゲン原子である]で表された化合物から選択された、一種以上のハロゲン化されたアンモニウム化合物である、リチウム二次リチウム二次バッテリー。前記ハロゲン化されたアンモニウム化合物が、塩化アンモニウムまたはヨウ化アンモニウムである、請求項1に記載のバッテリー。前記リチウムを含む遷移金属酸化物が、LiCoO2、LiNiO2、LiMn2O4及びLiNi1-XCoXO20<X<1からなる群から選択される、請求項1に記載のバッテリー。前記グラファイト化炭素の、炭素質材料の結晶面間距離定数、d002値、がX線回折により測定して0.338nm未満であり、比表面積がBET法により測定して10m2/g未満である、請求項1に記載のバッテリー。前記リチウム塩が、LiClO4、LiCF3SO3、LiC4F9SO3、LiPF6、LiBF4、LiAsF6、LiNC2F5SO22及びLiNCF3SO22からなる群から選択される、請求項1に記載のバッテリー。前記電解質溶液が、エチレンカーボネートEC、プロピレンカーボネートPC、ブチレンカーボネートBC、ビニレンカーボネートVC、ジエチルカーボネートDEC、ジメチルカーボネートDMC、エチルメチルカーボネートEMC、ガンマ-ブチロラクトンGBL、スルホラン、酢酸メチルMA、酢酸エチルEA、プロピオン酸メチルMPおよびプロピオン酸エチルEPからなる群から選択された少なくとも一種である、請求項1に記載のバッテリー。[比較例1]有機化合物を添加せずに、1MLiPF6EC/EMC電解質を調製した。[実験例]スピネルマンガンを正電極として、炭素電極を負電極として、及び例1~7及び比較例1で調製したそれぞれの電解質を使用し、対応するコイン電池完全電池を製造した。温度65°Cで3日間貯蔵した後、このように製造した電池を、残留容量及び回復容量に関してそれぞれ測定した。えられた結果を下記の表1に示す。表1初期容量残留容量効果回復容量効果例10945066170074679例20950068472074078例30962068371075078例40965068571075278例50972069071075878例60951068572075079例70952068372074578比較例10937062767070976表1から分かるように、本発明の、有機アンモニウム化合物を電解質に添加したリチウム二次バッテリー例1~5及びハロゲン化アンモニウム化合物を電解質に添加したリチウム二次バッテリー例6及び7は、添加剤を加えていないリチウム二次バッテリー比較例1と比較して、バッテリーの、高温貯蔵後の残留容量及び回復容量が増加している。特に、アンモニウム化合物の含有量が、電解質の総重量に対して0.1~8質量である場合、アンモニウム化合物の優れた添加効果が得られた。産業上の利用可能性上記の説明から明らかなように、本発明のリチウム二次バッテリーは、バッテリーの高温貯蔵により引き起こされる残留容量及び回復容量の低下を抑えることにより、バッテリーの容量増加効果及び高温性能改良効果を発揮する。本発明の好ましい実施態様を例示のために開示したが、当業者には明らかなように、請求項に記載する本発明の範囲および精神から離れることなく、様々な修正、追加および置き換えが可能である。